(57)【要約】【課題】  古紙を再生する時点で発生する製紙産業廃棄物を廃棄処分するのではなく、製紙産業廃棄物を製品の原料として使用できる多孔質構造炭素セラミックスにして製品化し、完全なリサイクルを実施し、廃棄物の処分をなくして地球環境の汚染を防止する。【解決手段】  古紙を再生する時点で発生する製紙産業廃棄物を真空加熱式炭化炉又は二重構造真空炭化方式によって多孔質構造炭素セラミックスに変化させ、多孔質構造炭素セラミックスを原料とした生活改善用品及び各種建材を製造し、製紙産業廃棄物の完全なリサイクルができる。【選択図】        図１
2006231309.tif 000002
【特許請求の範囲】
【請求項１】
古紙より再生紙を生産すると、様々な薬品と無機質の粘土分と木質の有機物を混合した製紙産業廃棄物を、真空加熱式蒸し焼き炭化炉又は二重構造真空炭化方式を用いて、自燃により有機物を炭化、無機質を多孔質構造のセラミックスに変化させ、また薬品を気化させ、急速冷却を行い木酢液を抽出し、木酢液抽出後に残る有害物を再燃焼して完全消滅させ、完全に無公害にし、脱臭、吸湿、炭酸ガス等の吸着力、電磁波の遮蔽力を持つ多孔質構造炭素セラミックス及び木酢液の製造方法。
【請求項２】
３重構造の気密性及び通気性の高い不織布の裏面に接着糊を施して２枚合わせにし、その中に請求項１記載の多孔質構造炭素セラミックスを充填し、加熱高周波で圧着させた帯状連続シ−トを、柔らかい感触を持つ布地で覆い、脱臭、吸湿、通気性に優れ、遠赤外線の放出力を持ち、寝床を健康的な環境に整え、請求項１記載の多孔質構造炭素セラミックスより製造したシ−ツと布団又はベットマットの間に設置する寝具補助具、座布団、椅子等座具及び電車車両、航空機、車等の乗客座席シ−ト内部に設置する乗客運送車輸座席用等の内包型シ−ト形状の生活環境改善用品及び屋根、天井、壁、床表面の下部に使用する内包型シ−ト形状の建材及び表面に化粧を施した柄付き内包型シ−ト形状の内装建材の製造方法。
【請求項３】
微粒子状の請求項１記載の多孔質構造炭素セラミックスと不燃性化学繊維或いは炭素繊維、硝子繊維とエマルジョン系化学樹脂を混合し、平坦なシ−ト状に形成したものを不燃性の不織布で両側から挟み込んだ凹凸のないシ−ト状建材にし、悪臭の消臭、空気中の揮発成分の分解消臭、空気清浄、調湿機能等や電磁波の遮蔽を行う請求項１記載の多孔質構造炭素セラミックスより製造した平坦なシ−ト形状の生活環境改善用品及び建材、片側の不織布を絵柄のある不織布、或いは絵柄を施した通気性の良い布、紙、不織布を接着した柄付き平坦なシ−ト形状の内装建材の製造方法。
【請求項４】
空気の出入りが自由で脱臭、吸湿、炭酸ガス等の吸着、電磁波遮蔽力を持つ請求項１の多孔質構造炭素セラミックスより製造したボ−ド形状の建材、及びこれに抗菌セラミックスの超微粒子粉体を水又は塗料に加え、焼き付け又は印刷方式によって表面の美観景観を高め、脱臭、吸湿、炭酸ガス等の吸着、電磁波遮蔽中和機能、カビ、苔等が発生しない抗菌処理付きボ−ド形状建材の製造方法。
【請求項５】
請求項１記載の多孔質構造炭素セラミックスより製造した請求項２記載の内包状シ−ト形状建材及び柄付き内包状シ−ト形状内装建材、請求項３記載の平坦なシ−ト形状建材及び柄付き平坦なシ−ト形状内装建材、請求項４記載のボ−ド形状建材及び抗菌処理付きボ−ド形状建材の裏面及び内部に繊維状発熱面体を設置して通電すると、天井壁床面は一定温度を保つ発熱暖房付き天井壁床建材及び内装建材となり、遠赤外線を多く放出し、脱臭や湿度調節、空気の浄化を助け、電磁波を遮蔽及び中和によって、健康的な住居空間を創る内包型シ−ト形状及び平坦なシ−ト形状及びボ−ド形状の発熱暖房付き建材及び内装建材の製造方法。
【請求項６】
多孔質構造炭素セラミックスを５ｃｍ以上の厚さに加熱圧着でボ−ド板又はブロック形状の道路側壁材として、防音、吸音力、排気ガスの吸着や分解脱臭力を持ち、車道側壁添えに植物の育成及び植物へ水の補給し、請求項１記載の多孔質構造炭素セラミックスより製造したボ−ド及びブロック形状の道路外壁建材及び外側壁建材の製造方法。
【請求項７】
請求項１記載の多孔質構造炭素セラミックスと珪藻土、培土に気泡性無機質樹脂で加土接合させ、請求項１記載の多孔質構造炭素セラミックスより製造した２０ｕｍ以上の細穴を持つボ−ド状又は球状の水質浄化相及び水質濾過材、脱臭力のある浄化建材の製造方法。
【請求項８】
請求項１記載の多孔質構造炭素セラミックスと古紙の溶解材及びフェノ−ル系樹脂で軽接合させて外側材とし、内部に土、培養土、人糞、鷄糞、牛馬糞の焼却残滓に稀釈木酢液を混合した植林及び園芸用植木鉢は、植物の栄養源となり、悪条件の土壌においても植物の生息、発育を可能にし、植物の成長の伴い鉢は崩壊、分解されても土壌改良材に変化できる植林用及び園芸用植木鉢形状の土木造園建材の製造方法。
【発明の詳細な説明】
【技術分野】
【０００１】  本発明は、製紙業界が古紙から再生紙を製造すると必ず発生する残滓物であり、有機質と無機質と有害な薬品の異質物が完全な混合状態となった製紙産業廃棄物を、脱水乾燥後に真空高温蒸し焼き状態で、自燃により有機物は炭素化し、同時にその高温を利用して無機質をセラミックスとなり、このセラミックスは微細な細穴を構成し、その全ての微細な細穴に炭素が混在した状態の多孔質構造炭素セラミックスの製造方法に関し、また多孔質構造炭素セラミックスの吸湿調整や脱臭力、炭酸ガス等の吸着力、電磁波の遮蔽力を利用し、多孔質構造炭素セラミックスより製造した内包型シ−ト形状の寝具補助具、生活座具用品及び顧客運送車輸座席用等の生活環境改善用品、内包型シ−ト形状及び平坦なシ−ト形状及びボ−ド形状及び抗菌処理付きボ−ド形状の建材及び内装建材、繊維状発熱面体を組み合わせた内包型シ−ト形状及び平坦なシ−ト形状及びボ−ド形状及び抗菌処理付きボ−ド形状の発熱暖房付き建材及び内装建材、植物の育成及び植物へ水の補給をするボ−ド及びブロック形状の道路外壁建材及び外側壁建材、ボ−ド状又は球状の水質浄化材及び水質濾過材及び浄化建材、土壌改良材に変化できる植林用及び園芸用植木鉢形状の土木造園建材の製造方法。
【技術の背景】
【０００２】  従来の古紙再生において必ず発生する残滓は、製紙業界の産業廃棄物として、多量の有害薬物と微細な形状の有機質と無機質が完全な混合状態で排出され、更に水の含水率が高いことから含有物質を完全に分離することが不可能であるため、約９００℃から１０００℃で完全に焼却し、粘土質の焼却灰として一部のリサイクルを行って製品化やセメントの増量材等に利用しているが、完全リサイクルが難しく、大部分を最終処分場に埋め立て処分されている。
【発明が解決しようとする課題】
【０００３】  従来の古紙再生時点で発生する残滓は、無機質の粘土質と有機物と木質と各種薬物の混合体であり、有機物は腐敗しやすく、含有する有害薬物は動植物と地球環境に有害なために、高温焼却により薬物と有機物を完全に消滅させて焼却灰にして処分する方法以外にはなく、焼却灰ではリサイクルを考えると利用範囲が狭くなり、土中に最終埋め立て処分をする以外に方法がないことから地球環境汚染を進行させてしまうという問題点があった。
【０００４】  本発明は、古紙に含有する薬品等の有害物から有効な素材の全てを完全焼却し、有害物及びその他有効な素材を全て消滅させて無公害廃棄物にする以外になかった製紙廃棄物の焼却方法を変え、製紙廃棄物の特徴を生かした多孔質構造炭素セラミックスにすることにより、多種多様な製品の原材料素材へと変化させ、原材料使用及び建材及び生活環境改善用品等の製品化し、完全リサイクルを行うことを目的としている。
【課題を解決するための手段】
【０００５】  上記目的を達成するために、本発明の多孔質構造炭素セラミックスは、有機物の木質と無機質の粘土質が薬品と共に微細な状態で混合している製紙産業廃棄物を、熱風と攪拌を重ねる事で未燃物の発生原因となる水分を減少させて完全な乾燥状態にして、真空高熱炭化炉あるいは製紙産業廃棄物を真空加熱式蒸し焼き炭炉又は二重構造真空炭化方式に入れ、真空にして約３００℃から９００℃の高い熱を外側から与え続けることで、薬品を含むガス状の有害な気体を集約しながら炭素化を進行させる。更に炭素化を進行させると、タ−ル系の物質と製紙産業廃棄物に含まれる薬品がガス状の煙となって発生する気体を急速冷却を行うことによって木酢液を抽出し、木酢液抽出後に残る有害物質を再度１０００℃以上の高温度で再燃焼処理を行い、完全に無公害化させて大気へ放出する。この炭素化を進行させる過程で、有機物は自燃をして高温を発生させながら炭素化する為に、無機質の粘土質はその熱を受けて多孔質構造のセラミックスとなり、その構造は微細な多孔質の細穴と炭素が微細な形で混入した多孔質構造炭素セラミックスで、脱臭力、吸湿力、揮発物質及び炭酸ガス等の吸着力、電磁波の遮蔽力、毛細管現象を有するものである。
【０００６】  上記の多孔質構造炭素セラミックスを、気密性が高く、通気性のある３重構造の不織布の裏面に糊面を施して加熱高周波で圧着させ、多孔質構造炭素セラミックスを粒状にして１つのマス目に３ｇから４ｇ充填し、加熱高周波で圧着させ、多孔質構造炭素セラミックスを内包した小袋を連帯させた帯状連続シ−トに製造して、電車車両、航空機、車等の座席シ−ト内に内蔵させる内包型のシ−ト形状顧客運送車両用座席用品であり、また多孔質構造炭素セラミックスを内包した帯状連続シ−トを内材にして、外側に柔らかく毛足と通気性のある静電気を起こさない布で袋状のカバ−を縫製して、シ−ツと布団又はベットマットの間に設置する多孔質構造炭素セラミックスの内包型のシ−ト形状生活環境改善用品は、脱臭、吸湿、保温、通気性に優れ、遠赤外線を放出する働きを持ち、寝床を健康的な環境に整えるものである。
【０００７】  上記の多孔質構造炭素セラミックスより製造した内包型のシ−ト形状生活環境改善用品の内材を使用し、厚みを薄くし、１枚もしくは２重に重ねたものを、屋根、天井、壁、床下の表面下部に設置して、多孔質構造炭素セラミックスの脱臭、吸湿、保温、通気性、電磁波の遮蔽等の機能を生かし、悪臭の消臭、空気中の揮発成分の分解消臭、空気清浄、調湿機能等や電磁波の遮蔽を行う多孔質構造炭素セラミックスの内包型のシ−ト形状建材であり、また、内包型のシ−ト形状建材の片側の表面に化粧を施すことで、壁紙の代用としても使用できる柄付き内包型のシ−ト形状内装建材である。
【０００８】  また、細かく微粒子状に粉砕した多孔質構造炭素セラミックス、２ｍｍから５ｃｍに切断した不燃性化学繊維或いは炭素繊維、硝子繊維とエマルジョン系化学樹脂を混合し、平坦なシ−ト状に形成したものを不燃性の不織布で両側から挟み込み、加熱温風乾燥により含有水分をとばして接着を行い、多孔質構造炭素セラミックスの脱臭、吸湿、保温、通気性、電磁波の遮蔽等の機能を生かして、悪臭の消臭、空気中の揮発成分の分解消臭、空気清浄、調湿機能等や電磁波の遮蔽をする多孔質構造炭素セラミックスを内蔵した凹凸のない平坦なシ−ト形状の生活改善用品及び建材である。更に、片側を不織布を絵柄のある不織布に変えるか、或いは片側の上に絵柄を施した通気性の良い布、紙、不織布で表面に化粧を施すことで、壁紙と下地材の代用としても使用できる絵柄付き平坦なシ−ト形状の生活環境改善用品及び建材となる。
【０００９】  また、１０ｕｍ以上の大小の粒子状の多孔質構造炭素セラミックスと５ｍｍから１ｍｍ程度の長さに切断したガラスファイバ−又は繊維状糸をエマルジョン系気泡水質樹脂を混入し、５ｔから１０ｔ加圧プレスを行い、更に３００℃前後の加熱を行い、含有した水分を蒸発させる。この水分が蒸発する時点で、エマルジョン系気泡水質樹脂の接合点に微細な細穴が出来る為に、空気の流通がよく、多孔質構造炭素セラミックスが持つ脱臭、吸湿、保温、通気性、炭酸ガスの吸着分解、電磁波の遮蔽等の働きをする多孔質構造炭素セラミックスのボ−ド形状建材となる。更に、０．０１ｕｍ以下程度の超微粒子に粉砕加工した抗菌性セラミックスに気泡性樹脂と塗料を混入したものを、多孔質構造炭素セラミックスのボ−ド形状建材の表面に焼き付け又は印刷することで、乾燥した時点で気泡性樹脂は細穴を持つために表面が呼吸し、カビ、苔等が発生しない抗菌効果を持ち、多種多様な絵柄を印刷した抗菌処理付き多孔質構造炭素セラミックスのボ−ド形状建材となる。
【００１０】  上記の多孔質構造炭素セラミックスより製造した内包状シ−ト形状建材及び柄付き内包状シ−ト形状内装建材、平坦なシ−ト形状建材及び柄付き平坦なシ−ト形状内装建材、ボ−ド形状建材及び抗菌処理付きボ−ド形状建材の裏面及び内部に繊維状発熱面体を接合させることで、天井壁床面自体が発熱装置を内蔵した天井壁床面となり、必要時に電気を通電させて最小限の発熱エネルギ−で暖房が出来ると共に、遠赤外線を多く放出し、脱臭や湿度調節、空気の浄化を助け、電磁波を遮蔽及び中和によって、健康的な住居空間を創る内包型シ−ト形状及び平坦シ−ト形状及びボ−ド形状の発熱暖房付き建材及び内装建材である。
【００１１】  １０ｕｍから１ｕｍの大小の粒子状の多孔質構造炭素セラミックスに、１ｃｍから３ｃｍに切断したガラスファイバ−又は繊維状糸とエマルジョン系水性気泡樹脂を混合し、厚さが５ｃｍ以上になるように１０ｔ位の加圧プレスを行い、圧着させ、更に遠赤外線を内蔵したトンネルガマで３００℃位で焼成して水分を蒸発させると、水分の蒸発した気泡部分が細穴状態になり、水の流通ができるボ−ド又はブロック形状の道路側壁建材は、車道の騒音に対する防音や吸音効果、車両排気ガスの吸着や分解脱臭、雨水の浄化、車道側壁の植物の育成及び水の補給力を持つ多孔質構造炭素セラミックスより製造した道路側壁建材及び外側壁建材である。
【００１２】  多孔質構造炭素セラミックスと珪藻土と気泡状無機質樹脂を混入して板状又は球状等に５ｔから１０ｔ位の加圧形成をし、３００℃前後に加熱し、気泡状無機質樹脂の水分を蒸発させると２０ｕｍ以上の気孔細穴を形成するため、空気や水を容易に通過させ、水質浄化を行う多孔質構造炭素セラミックスのボ−ド状又は球状の水質浄化材及び水質濾過材、脱臭力のある多孔質構造炭素セラミックスのボ−ド形状及び球状の水質浄化建材である。
【００１３】  多孔質構造炭素セラミックスと古紙の溶解材及びフェノ−ル系樹脂を混合し、植木鉢形状に５ｔから１０ｔ位の加圧形成し、軽接合させた植木鉢形状の外側材とし、この内部に土、培養土、人糞、鷄糞、牛馬糞の焼却残滓及び稀釈木酢液を混合した培養土壌を植物と共に入れた植林及び園芸用植木鉢である。培養土壌が植物の栄養源となり、悪条件の土壌及び気候においても植物の生息や発育を可能にし、また植物の成長やバクテリアの分解の伴い鉢は崩壊及び分解されても、フェノ−ル系樹脂が尿素に変化することによってバクテリアの栄養源となり、多孔質構造炭素セラミックスがバクテリアのフロ−ラ−になることで貧弱な土壌を改良する多孔質構造炭素セラミックスの植林用及び園芸用植木鉢形状の土木造園建材である。
【発明の効果】
【００１４】  本発明は、以上説明したように構成されているので、下記に記載されてるような効果を奏する。
【００１５】  古紙再生時点で発生する製紙産業廃棄物は、有害な薬品と有機物と無機質が微細な形状で混合し、分解分離が不可能でリサイクルが難しく、焼却を行い無気質にして埋め立て処理を行う以外に方法がなく地球環境汚染を進行させている物質である。本発明は、この産業廃棄物を有効な資源に変化させ、一つの資源として完全にリサイクルを行い、製品の原料として使用していき、古紙再生時点で発生する産業廃棄物を無くし、地球環境汚染の原因を一つ消滅させる事ができる。
【００１６】  印刷の表面の光沢に使用され、遠赤外線を放出する機能を持つ粘土質のカオリンは、製紙産業廃棄物に多量に含まれるため、有害な薬品と有機物と無機質が微細な形状で交じり合ったままで炭化を行い、多孔質構造炭素セラミックスに変化させる。製紙産業廃棄物は、水分を多く含有する為、炭化にむらができやすく、均一に完全炭化を行うことが難しいが、熱風と攪拌を重ねる事で未燃物の発生原因となる水分を減少させて完全な乾燥状態にして、真空高熱炭化炉あるいは二重燃焼式炭化方式に入れ、真空にして約４００℃から１０００℃の高い熱を外側から与え続けることで完全炭化ができる。
【００１７】  その際に、タ−ル系の物質と製紙産業廃棄物に含まれる薬品がガス状の煙となり、発生する気体を急速冷却を行うことによって木酢液を抽出し、その後に残るタ−ル系の物質を再度１０００℃以上の高温度で再燃焼処理を行い、完全に無害化させて大気へ放出する。この炭素化を進行させる過程で、有機物は自燃をして高温を発生させながら体積を減少、炭素化し、無機質の粘土質はその自燃の熱を受け、有機物と無機質が完全に混合状態のまま多孔質構造のセラミックスとなる。
【００１８】  その構造は微細な多孔質の細穴と炭素が微細な形で混入した多孔質構造炭素セラミックスとなるため、炭素の脱臭力、吸湿力、炭酸ガス等の吸着力、電磁波の遮蔽力を持ち、多孔質構造のセラミックスも同じ働きを奏するため安定した力を保持するとともに、水分を吸着したら放さない炭素の欠点を多孔質構造炭素セラミックスの９５％を占めるセラミックス質が毛細管現象を起こして炭素から水分の分離を行なう特徴を持つ。多孔質構造炭素セラミックスは、空気中の揮発物質や二酸化炭素等の吸着分解、悪臭の消臭、電磁波の遮蔽による生活環境及び地球環境の改善、また毛細管現象、保水、透水現象、多孔質構造による土壌改良、植物の育成促進等の地球温暖化現象の緩和ができる。
【００１９】  多孔質構造炭素セラミックスの吸着脱臭力や電磁波の遮蔽力等を効果的に活用するため、加工する場合には通気性を保つ必要があり、気密性及び通気性の高い不織布の裏面に接着糊を施し、圧着した３重構造の不織布の中に多孔質構造炭素セラミックスを充填し、高周波加熱で圧着接合で帯状連帯シ−トにすることで通気性を保たせることが出来る。
【００２０】  多孔質構造炭素セラミックスを内包した不織布の形状は、片面を小袋型、半円錐状の筒型、半球状の凹凸型の形状にできる。
【００２１】  更に、柔らかい感触を持つ布地で覆い、シ−ツと布団又はベットマットの間に設置して寝具補助具に使用すると、多孔質構造炭素セラミックスの脱臭、吸湿、通気性、遠赤外線の放出力により、体臭、悪臭、アンモニア臭を消臭し、遠赤外線で寝床を保温し、病人の床擦れを防止する事で寝床を健康的な環境に整えることができる。
【００２２】  そして、中央部の腰から臀部にかけて接する部分の二重構造になっている内材の間に、アンモニア臭の吸収率が高い多孔質のケイ酸鉱物をシ−ト状の物に吹きつけ付着又は圧着内包させたアンモニア臭除去シ−トを挟み込むように内部に設置することによって、老人や病人の糞尿の強い悪臭やアンモニア臭を消臭できる。
【００２３】  また、多孔質構造炭素セラミックスを内包した多孔質構造炭素セラミックスシ−トを座布団、椅子等座具及び電車車両、航空機、車等の乗客座席シ−ト内部に設置することで、長時間の座姿勢を保つことによる疲労感や車両内の悪臭の消臭、通気性の良いことや表面の凹凸が刺激となり痔などの血行障害疾患の予防ができる。
【００２４】  また、多孔質構造炭素セラミックスを内包した多孔質構造炭素セラミックスシ−トを薄くし、１枚又は２重に重ねて、屋根、天井、壁、床表面の下部に使用したり、或いは多孔質構造炭素セラミックスの吸着消臭力や電磁波の遮蔽力等を効果的に活用するために、表面に化粧を施し、内装建材として壁紙同様に使用できる柄付き多孔質構造炭素セラミックスシ−ト内装建材にすることで、室内の揮発物質や二酸化炭素等の吸着分解、悪臭の消臭、空気清浄、調湿機能等や電磁波の遮蔽を行い、人間にとって生活しやすく健康的な室内環境に整えることができる。
【００２５】  細かく微粒子状に粉砕した多孔質構造炭素セラミックス、５ｍｍから２ｃｍに切断した不燃性化学繊維或いは炭素繊維、硝子繊維とエマルジョン系化学樹脂を混合し、平らなシ−ト状に形成したものを不燃性の不織布で両側から挟み込んだ凹凸のない多孔質構造炭素セラミックスフラットシ−ト建材は、多孔質構造炭素セラミックスの脱臭、吸湿、保温、通気性、電磁波の遮蔽等の機能を生かし、悪臭の消臭、空気中の揮発成分の分解消臭、空気清浄、調湿機能等や電磁波の遮蔽ができる。
【００２６】  更に片側の不織布を絵柄のある不織布に変えるか、或いは片側の上に絵柄を施した通気性の良い布、紙、不織布で表面に化粧を施すことで、壁紙の代用としても使用でき、室内の空気に近く通気性が高いことから、多孔質構造炭素セラミックスの機能をより高く発揮できる。
【００２７】  多孔質構造炭素セラミックス、ガラスファイバ−又は繊維状糸、エマルジョン系気泡水質樹脂で形成した多孔質構造炭素セラミックスボ−ド建材は、形成中にの加熱を行い、含有した水分を蒸発させる時点でエマルジョン系気泡水質樹脂の接合点に微細な細穴が出来る為に、通気性が高いことから、多孔質構造炭素セラミックスが持つ脱臭、吸湿、保温、通気性、揮発性物質や炭酸ガスの吸着分解、電磁波の遮蔽等を行い、人間にとって生活しやすく健康的な室内環境に整えることができる。
【００２８】  更に、超微粒子に粉砕加工した抗菌性セラミックスに気泡性樹脂と塗料を混入して多孔質構造炭素セラミックスボ−ド建材の表面に焼き付け又は印刷することで、乾燥した時点で気泡性樹脂は細穴を持つために、表面が呼吸をしながら多種多様な絵柄を印刷でき、これにより室内などは壁紙を使用せずに済むため室内の空気に近く通気性が高いことから、多孔質構造炭素セラミックスの機能をより高く発揮できる。
【００２９】  多種多様な絵柄を印刷した多孔質構造炭素セラミックスボ−ド建材、多孔質構造炭素セラミックスシ−ト建材及び内装建材、多孔質構造炭素セラミックスフラットシ−ト及び建材及び内装建材の裏面及び内部に、繊維状発熱面体を設置するしたものを天井壁床面の表面全体に取り付けることによって、発熱装置を内蔵した天井壁床面となり、必要時に電気を通電すると最小限の発熱エネルギ−で間接暖房できる。繊維状発熱面体１８は、耐熱性塩化ビニ−ル質でラミネ−ト加工をしているため、下地材の水分による結露や水蒸気等が内部に進入しても銅線に接触しなく、漏電などの発生がない。
【００３０】  また、繊維状発熱面体１８の発熱による暖房熱は、直接人体温めるものではなく、空気を温めて人体の体感温度を上げる間接暖房のため、自然の暖かさで室内全体を暖め、空気の乾燥が少なく、更に多孔質構造炭素セラミックスボ−ド建材１７と組み合わせることにより、遠赤外線を放出し、室内の悪臭や揮発性物質や二酸化炭素等の脱臭力、吸湿、保温、通気性、電磁波の遮蔽力を行い、人間にとって生活しやすく健康的な室内環境に整えることができる。
【００３１】  多孔質構造炭素セラミックスに、ガラスファイバ−又は繊維状糸とエマルジョン系水性気泡樹脂を混合し、厚さが５ｃｍ以上になるように圧着させた多孔質構造炭素セラミックス道路側壁建材及び外側壁建材は、水分の蒸発した気泡部分が細穴状態になり空気と水の流通ができ、車道の騒音に対する防音や吸音効果、車両排気ガスの吸着や分解脱臭、雨水の浄化、車道側壁の植物の育成及び水の補給力を持ち、自然環境と地球温暖化現象を緩和できる。
【００３２】  また、ボ−ド及びブロック形状の道路側壁建材を既存のコンクリ−ト道路側壁材及び車道と歩道の縁石、コンクリ−トに取り付ける施工は、Ｈ型鋼材を均等間隔に固定していき溝にボ−ド及びブロック形状の道路側壁建材を差し込む形式で安定施工ができる。
【００３３】  この施工は、通気性が保たれるため、ボ−ド及びブロック形状の道路側壁建材の通気性や浸水、保水性が維持できる。これにより、車両排気ガスの吸着や分解による脱臭、雨水等の水分の浸水や保水、雨水等が道路側壁建材を浸水することによる雨水の浄化作用、それに伴い水の補給力を持つことで干ばつ時でも車道側壁の植物の育成及び自給を促し、道路側壁建材の内部に多くの気泡を多く含むことによる車道の騒音に対する防音や吸音効果持つ多孔質構造炭素セラミックス道路側壁建材及び外側壁建材ができる。
【００３４】  更に、道路側壁建材内部で保水しきれない水分は浄化され水が浸水され、下部の側溝に溜まり、植木内部の土壌に焼却発酵させた人糞や鶏馬糞及び希釈した木酢液を含ませる事によって、根の強い植物に成長させる。
【００３５】  多孔質構造炭素セラミックスと珪藻土と気泡状樹脂を混入して板状又は球状等に加圧形成をしたボ−ド状多孔質構造炭素セラミックス水質浄化材又は球状多孔質構造炭素セラミックス濾過材及び脱臭用多孔質構造炭素セラミックス水質浄化ボ−ド建材及び脱臭用多孔質構造炭素セラミックス水質浄化球状建材は、気泡状樹脂の水分を蒸発させると２０ｕｍ以上の気孔細穴を形成しているため、空気や水を容易に通過させて水質浄化ができる。
【００３６】  多孔質構造炭素セラミックスと古紙の溶解材及びフェノ−ル系樹脂を混合し、植木鉢形状に加圧形成をして軽接合させて外側材とし、内部に土、培養土、人糞、鷄糞、牛馬糞の焼却残滓に稀釈木酢液を混合した培養土壌を植物と共に入れた植林及び園芸用植木鉢は、培養土壌が植物の栄養源となり、悪条件の土壌及び気候においても植物の生息や発育を助ける地球緑化素材及び酸化土壌の改良材として有効である。
【００３７】  また、植物の成長やバクテリアの分解の伴い鉢が崩壊及び分解されても、フェノ−ル系樹脂が尿素に変化することによってバクテリアの栄養源となり、多孔質構造炭素セラミックスがバクテリアのフロ−ラ−になることで貧弱な土壌を改良できる。
【発明を実施するための最良の形態】
【００３８】  多孔質構造炭素セラミックスの実施形態は、有機物の木質と無機質の粘土質が薬品と共に微細な状態で混合している製紙産業廃棄物を良く攪拌し、未燃物の発生原因となる水分を２０ｔ位のプレスで圧縮し、含有水分を減少させたものを乾燥室に投入し、回転させながら熱風と攪拌を重ねる事で含水率２０％位迄に減少させ、製紙産業廃棄物を加熱式蒸し焼き炭炉又は二重構造真空炭化方式に入れ、外側から約７００℃から１０００℃の高い熱を与え続け、内部の状態を真空にして約３５０℃から４５０℃位で温度維持を行い、回転しながら熱を満遍なく炭化を行う。更に炭素化を進行させると、タ−ル系の物質と製紙産業廃棄物に含まれる薬品が、ガス状の煙となって炭化物に逆流、吸収しないように集約し、急速冷却を行うことによって木酢液を抽出し、木酢液抽出後に残るタ−ル系の気体物質及び有害な化学物質を１０００℃以上の高温度で再燃焼処理を行うことで、完全に無公害化させて大気へ放出する。また、この炭化は、有機物の木質と無機質が混合した状態のまま、有機物を自燃させることで高温を発生させ、その自燃の熱を受けて無機質の粘土質から多孔質構造のセラミックスに変化させることによって、微細な多孔質の細穴と炭素が微細な形で混入した内部構造を持つ多孔質構造炭素セラミックスとなり、脱臭力、吸湿力、炭酸ガス等の吸着力、電磁波の遮蔽力、毛細管現象を起こして炭素よりも早い復元再生の働きを有するものである。【００３９】  図１に示される実施例は、気密性が高く、通気性のある三重構造の不織布の裏側に糊面を施して加熱高周波圧着で接着し、多孔質構造炭素セラミックスを１つのマス目に３ｇから４ｇ内包し、加熱高周波圧着して小袋を連帯させた帯状連体シ−ト７を内材にして、外側に柔らかく毛足と通気性のある静電気を起こさない布５で袋状のカバ−を縫製した三重構造を持ち、シ−ツと布団又はベットマットの間に設置する多孔質構造炭素セラミックスシ−ト生活環境改善用品の外観形状である。図１は、使用時に内材と外材がずれや縒れるを起こさないように３分割８に縫製し、最上部の上半身が接する部分１とし、中央部の腰から臀部にかけて接する部分２とし、最下部の太股から足先にかけて接する部分３とする構成である。特に、中央部の腰から臀部にかけて接する部分２は、アンモニア臭が多く発生することを考慮し、二重構造になっている内材の間に、アンモニア臭の吸収率が高い多孔質のケイ酸鉱物をシ−ト状の物に吹きつけ付着又は圧着内包させたアンモニア臭除去シ−ト６を挟み込むように内部に設置する。これにより、病人臭やアンモニア臭等の悪臭をより完全に消臭でき、又外側を柔らかく毛足と通気性のある静電気を起こさない布５で覆うことによって、肌触りが良くなり、心地よい睡眠が提供でき、脱臭、吸湿、保温、通気性に優れ、遠赤外線を放出する働きを持ち、寝床を健康的な環境に整えるものである。更に、最上部の上半身が接する部分１の上部方向に、柔らかく毛足と通気性のある静電気を起こさない布５を延長させた敷込み布４を枕の下に敷き込み、より安定させる。【００４０】  図２、図３、図４に示される実施例は、図１の内材の構造であり、気密性が高く、通気性のある三重構造の不織布８、１２、１６を用いて、裏面に糊面を施して加熱高周波圧着し、図２の小袋６、図３の半円錐状の筒型、図４の半球状の凹凸型の形状の中に、１つのマス目に３ｇから４ｇの粒状の多孔質構造炭素セラミックス９、１３、１７を充填形式で内包し、加熱高周波で圧着させたものを帯状連帯シ−ト状に作成する。これを図１の形状に縫製することによって、シ−ツと布団又はベットマットの間に設置する図１の多孔質構造炭素セラミックスシ−ト生活環境改善用品となり、また図２の小袋１１、図３の半円錐状の筒型１５、図４の半球状の凹凸型の形状１９をそのままの状態で電車車両、航空機、車等の座席シ−ト内に内蔵させると、長時間の座ることによる不快感や疲労感等を緩和し、脱臭、吸湿、保温、通気性により車両内の悪臭を消臭し、空気清浄や調湿等を行う多孔質構造炭素セラミックスの内包型シ−ト形状の乗客運送車両用座席用品である。【００４１】  図５に示される実施例は、図３の半円錐状の筒型、図４の半球状の凹凸型の形状の帯状連帯シ−ト２０の厚みを薄くし、１枚もしくは２重に重ねたものを、屋根、天井、壁、床下の表面下部に設置して、多孔質構造炭素セラミックスの脱臭、吸湿、保温、通気性、電磁波の遮蔽等の機能を生かし、悪臭の消臭、空気中の揮発成分の分解消臭、空気清浄、調湿機能等や電磁波の遮蔽を行う多孔質構造炭素セラミックスのシ−ト形状建材である。また、図５の片側に通気性のよい柄入りの布または紙２１をはり、表面に化粧を施すことで、壁紙の代用としても使用できる柄付き内包型のシ−ト形状内装建材となる。【００４２】  図６に示される実施例は、細かく微粒子状に粉砕した多孔質構造炭素セラミックス、２ｍｍから５ｃｍに切断した不燃性化学繊維或いは炭素繊維、硝子繊維とエマルジョン系化学樹脂を混合し、平坦なシ−ト状２２に形成したものを不燃性の不織布２３で両側から挟み込み、加熱温風乾燥により含有水分をとばすことで接着を行い、凹凸のないシ−ト形状建材にする事で、屋根、天井、壁、床下の表面下部に設置すると、多孔質構造炭素セラミックスの脱臭、吸湿、保温、通気性、電磁波の遮蔽等の機能を生かし、悪臭の消臭、空気中の揮発成分の分解消臭、空気清浄、調湿機能等や電磁波の遮蔽を行う多孔質構造炭素セラミックスを内蔵した凹凸のない平坦なシ−ト形状の生活改善用品及び建材である。また、図６の片側の不織布を壁紙同様の絵柄を施した不織布２４、或いは図６の片側の上に壁紙同様の絵柄を施した通気性の良い布、紙、不織布を接着し、表面に化粧を施すことで、壁紙及び下地材の代用としても使用できる絵柄付き多孔質構造平坦なシ−ト形状の生活環境改善用品及び建材となる。【００４３】  多孔質構造炭素セラミックスのボ−ド形状建材の実施は、１０ｕｍ以上の大小様々な大きさの粒子状の多孔質構造炭素セラミックスを主原料として、１ｍｍから５ｍｍ程度の長さに切断したガラスファイバ−、不燃性化学繊維、又は炭素繊維とエマルジョン系気泡水質化学樹脂を混合し、５ｔから１０ｔ加圧プレス又はロ−ラ−式加圧プレスを行い、更に加熱室又はトンネル加熱式窯で、芯温が１７０℃から１９０℃位になるように３００℃前後の加熱をして、樹脂に含まれている水分を蒸発させる。この樹脂に含まれている水分が蒸発する時点で、エマルジョン系気泡水質化学樹脂の接合点に微細な細穴が出来る為に、空気の流通がよく、多孔質構造炭素セラミックスが持つ脱臭、吸湿、保温、通気性を生かして、悪臭の脱臭分解、炭酸ガスの吸着分解や電磁波の遮蔽等の働きをする多孔質構造炭素セラミックスのボ−ド形状建材となる。【００４４】  図７に示される実施例は、多孔質構造炭素セラミックスのボ−ド形状建材２６では黒一色で美観景観が劣り、内外装において装飾性が求められる場所では表面にクロス等を張る必要があったが、それをするのに当たって全面糊付けを行うと、多孔質構造炭素セラミックスのボ−ド形状建材２６の機能性が奪われるために、機能が劣ってしまう欠点がある事から、０．０１ｕｍ以下程度の超微粒子に粉砕加工した抗菌性セラミックスにエマルジョン系気泡水質化学樹脂と塗料を混合したもの２５を、出炉後、高温時の多孔質構造炭素セラミックスのボ−ド形状建材２６の表面に０．１ｍｍから０．３ｍｍの厚さの焼き付け又は印刷することで、乾燥した時点でエマルジョン系気泡水質化学樹脂は細穴１４を持つために表面の空気の流通２７がよくなり、カビ、苔等が発生しない抗菌効果を持ち、多孔質構造炭素セラミックスの脱臭、吸湿、保温、通気性、炭酸ガスの吸着分解、電磁波の遮蔽等の働きを生かしながら、多種多様な絵柄を印刷することによって内外装の装飾性が求められる場所での美観景観の向上がはかれる多孔質構造炭素セラミックスの柄付きボ−ド形状建材となる。【００４５】  図８に示される実施例は、多孔質構造炭素セラミックスの内包状シ−ト形状建材及び柄付き内包状シ−ト形状内装建材、平坦なシ−ト形状建材及び柄付き平坦なシ−ト形状内装建材、ボ−ド形状建材及び抗菌処理付きボ−ド形状建材の裏面及び内部に繊維状発熱面体２９を設置するしたものを天井壁床面の表面全体に取り付けることによって、発熱装置を内蔵した天井壁床面となり、必要時に電気を通電させるだけで最小限の発熱エネルギ−で間接暖房が行える。繊維状発熱面体２９は、細い銅線に炭素繊維を絡ませて、外側の両面から耐熱性塩化ビニ−ル質でラミネ−ト加工をしているため、多孔質構造炭素セラミックスボ−ド建材３０が吸収した水分や下地材の水分による結露や水蒸気等が銅線に接触しなく、漏電などの発生がない。また、繊維状発熱面体２９の発熱による暖房熱は、直接人体温めるものではなく、空気を温めて人体の体感温度を上げる間接暖房のため、自然の暖かさで室内全体を暖め、更に多孔質構造炭素セラミミックスのボ−ド形状建材３０、内包型のシ−ト形状建材、平坦なシ−ト形状建材と組み合わせることにより、遠赤外線を放出し、室内の悪臭や揮発性物質や二酸化炭素等の脱臭力、吸湿、保温、通気性、電磁波の遮蔽力のある発熱暖房建材となる。【００４６】  図９に示される実施例は、多孔質構造炭素セラミックスの内包状シ−ト形状建材及び柄付き内包状シ−ト形状内装建材、平坦なシ−ト形状建材及び柄付き平坦なシ−ト形状内装建材、ボ−ド形状建材及び抗菌処理付きボ−ド形状建材３１の裏面及び内部に繊維状発熱面体３２を面積全体の約２０％位の数本帯形状に設置し、発熱源に統合的に行える通電切り換えコントロ−ル器３３を取り付け、発熱源への接続を繊維状発熱面体３２の帯ごとに別々にする事で繊維状発熱面体３２の帯の一つ一つが通電の切替えができ、発熱面積の調節や温度調節を安易に行えて、消費電力調節できると共に図８と同じく間接暖房や遠赤外線を放出し、室内の悪臭や揮発性物質や二酸化炭素等の脱臭力、吸湿、保温、通気性、電磁波の遮蔽力のある発熱暖房建材及び発熱暖房内装建材及びシ−ト形状の発熱暖房材である。【００４７】  図１０に示される実施例は、１０ｕｍから１ｕｍの大小の粒子状の多孔質構造炭素セラミックスに、１ｃｍから３ｃｍに切断したガラスファイバ−又は繊維状糸とエマルジョン系水性気泡樹脂を混合し、厚さが１０ｃｍ以上になるように１０ｔ位の加圧プレスを行い、圧着させ、更に遠赤外線を内蔵したトンネルガマで３００℃位で焼成して水分を蒸発させると、水分の蒸発した気泡部分が細穴状態になり、水の流通ができるボ−ド及びブロック形状の道路側壁建材３５となる。また既存のコンクリ−ト道路側壁材及び車道と歩道の縁石、コンクリ−ト３７に取り付ける施工は、Ｈ型鋼材３６を均等間隔に固定していき、Ｈ型鋼材３６の溝にボ−ド及びブロック形状の道路側壁建材３５を差し込む形式で安定施工すると、通気性が保たれるため、ボ−ド及びブロック形状の道路側壁建材の通気性や浸水、保水性が維持できることから、車両排気ガスの吸着や分解による脱臭、雨水等の水分の浸水や保水、雨水等が道路側壁建材を浸水することによる雨水３８の浄化作用、それに伴い水の補給力を持つことで干ばつ時でも車道側壁の植物の育成及び自給を促し、道路側壁建材の内部に多くの気泡を多く含むことにより車道の騒音に対する防音や吸音効果持つ多孔質構造炭素セラミックス道路側壁建材及び外側壁建材である。更に、道路側壁建材内部で保水しきれない水分は浄化して浸水され、下部の側溝に溜まり、植木内部の土壌に焼却発酵させた人糞や鶏馬糞及び希釈した木酢液を含ませる事によって、根の強い植物に成長させる。【００４８】  多孔質構造炭素セラミックスのボ−ド状又は球状の水質浄化材及び水質濾過材、脱臭力のある多孔質構造炭素セラミックスのボ−ド形状及び球状の水質浄化建材の実施は、多孔質構造炭素セラミックスと珪藻土と気泡状無機質樹脂を混入して板状又は球状等の形状に５ｔから１０ｔ位の加圧形成をし、芯温が１７０℃から１９０℃になるように３００℃前後に加熱し、気泡状樹脂の水分を蒸発させると２０ｕｍ以上の気孔細穴を形成する。水分を蒸発した後の気泡状無機質樹脂の気孔細穴は、内部に空気や水を容易に通過させ、更に多孔質構造炭素セラミックスと珪藻土内の微細な細穴にまで空気や水を行き渡らせるために保水と浸水を発生させ、水はこれらの微細な細穴を通過するまでに水の不純な物質を分解除去する水質浄化材及び水質濾過材、脱臭力のある水質浄化建材である。【００４９】  図１１に示される実施例は、多孔質構造炭素セラミックスと古紙の溶解材及び少量のフェノ−ル系樹脂を混合し、植木鉢形状４０に５ｔから１０ｔ位の加圧形成をして軽接合させて外枠材とし、内部に、３％から５％の多孔質構造炭素セラミックス、土、培養土、人糞と鷄牛馬糞の焼却残滓に稀釈木酢液を混合した培養土壌４１を植物４２と共に入れ、中心に植物４２を植えた植林及び園芸用植木鉢である。この植林及び園芸用植木鉢は、鉢の縁が地表の水平以下に埋めることにより、干ばつや砂漠などの悪条件の土壌４３及び気候においても植物の生息や発育を可能にする植林及び園芸用植木鉢であり、植林直後は鉢内部の培養土壌が植物の栄養源となって貧弱な植物を成長させ、外枠材の鉢が多孔質構造炭素セラミックスの微細な細穴によって保水と浸水を起こして、水の少ない気候の土壌でも保水した水で植物に供給して行く。また、植物の成長やバクテリアの分解の伴い、鉢が崩壊及び分解されても、フェノ−ル系樹脂が尿素に変化することによってバクテリアの栄養源となり、多孔質構造炭素セラミックスがバクテリアのフロ−ラ−になることで貧弱な土壌を改良する植林用及び園芸用植木鉢形状の土木造園建材である。
【図面の簡単な説明】
【００５０】
【図１】      多孔質構造炭素セラミックスより製造したシ−ト形状の寝具用品の形状を示す横断面図及び斜投影図
【図２】      多孔質構造炭素セラミックスより製造した小袋状の帯状連帯シ−トの形状を示す横断面図及び斜投影図
【図３】      多孔質構造炭素セラミックスより製造した円錐状の帯状連帯シ−トの形状を示す横断面図及び斜投影図
【図４】      多孔質構造炭素セラミックスより製造した半球状の帯状連帯シ−トの形状を示す横断面図及び斜投影図
【図５】      多孔質構造炭素セラミックスより製造したシ−ト形状の柄付き内装建材を示す横断面図
【図６】      多孔質構造炭素セラミックスより製造した平坦なシ−ト形状の柄付き内装建材を示す横断面図
【図７】      多孔質構造炭素セラミックスより製造した柄付きボ−ド形状の抗菌性内装建材を示す横断面図
【図８】      多孔質構造炭素セラミックスより製造した柄付きボ−ド形状の抗菌性発熱暖房建材を示す横断面図
【図９】      多孔質構造炭素セラミックスより製造した柄付きボ−ド形状の抗菌性発熱暖房建材を示す平面図
【図１０】      多孔質構造炭素セラミックスより製造した道路外壁建材及びその施工方法を示す斜投影図
【図１１】      植林用及び園芸用植木鉢形状の土木造園建材及びその施工方法を示す横断面図
【符号の説明】
【００５１】１  上半身が接する部分
２  腰から臀部にかけて接する部分
３  太股から足先にかけて接する部分
４  敷込み布
５  柔らかく毛足と通気性のある静電気を起こさない布
６  アンモニア臭除去シ−ト
７、２０  帯状連帯シ−ト
８、１２、１６  三重構造の不織布
９、１３、１７、２６  多孔質構造炭素セラミックス
１０、１４、１８  加熱高周波圧着部分
２１  通気性のよい柄の入った布又は紙
２２  多孔質構造炭素セラミックスの平坦なシ−ト形状
２３  不燃性の不織布
２４  絵柄を施した通気性のよい布、紙、不織布
２７  空気の流通
２８  多種多様な絵柄
２９、３２  繊維状発熱面体
３０、３１  多孔質構造炭素セラミックスのボ−ド形状の建材
３２  側面の被覆加工されていない部分
３３  コントロ−ル器
３４  接続線
３５  ボ−ド及びブロック形状の道路側壁建材
３６  Ｈ型鋼材
３７  コンクリ−ト
３８  雨水
３９  排水口
４０  植木鉢形状の外側材
４１  培養土壌
４２  植物
４３  悪条件の土壌
【図１】
2006231309.tif 000003
【図２】
2006231309.tif 000004
【図３】
2006231309.tif 000005
【図４】
2006231309.tif 000006
【図５】
2006231309.tif 000007
【図６】
2006231309.tif 000008
【図７】
2006231309.tif 000009
【図８】
2006231309.tif 000010
【図９】
2006231309.tif 000011
【図１０】
2006231309.tif 000012
【図１１】
2006231309.tif 000013